(57)【特許請求の範囲】
【請求項１】
複数の重合槽を経てジエン系ポリマーを製造する方法であって、
遷移金属触媒として少なくともコバルト系触媒を用い、
ジエン系ポリマーの分子量を、分子量調整剤により単峰性分子量分布となるように調整して、該分子量分布の峰に相当する分子量を初槽から終槽まで同じにし、
初槽以外の重合槽に該重合槽の内部の重合溶液より低温のジエン系モノマー溶液を供給することを、初槽以外のすべての重合槽に対して行い、
該ジエン系モノマー溶液の供給に際して、
該ジエン系モノマー溶液のモノマー濃度は、３０wt％〜７０wt％であり、
該ジエン系モノマー溶液を供給後の各重合槽の内部の重合溶液と、該ジエン系モノマー溶液との温度差は、３０℃〜１００℃であり、
該ジエン系モノマー溶液の供給量は、メイン流量の５％〜２０％であることを特徴とするジエン系ポリマーの製造方法。
【請求項２】
該ジエン系モノマー溶液を供給後の各重合槽の内部の重合溶液と、該ジエン系モノマー溶液との温度差が、５５℃〜９０℃である
ことを特徴とする請求項１記載のジエン系ポリマーの製造方法。
【請求項３】
該ジエン系ポリマーがポリブタジエンである
ことを特徴とする請求項１または２記載のジエン系ポリマーの製造方法。
【請求項４】
該ジエン系モノマーがブタジエンである
ことを特徴とする請求項１または２記載のジエン系ポリマーの製造方法。
【発明の詳細な説明】
【技術分野】
【０００１】
本発明は、高い収率を得ることのできるジエン系ポリマーの製造方法に関するものである。
【背景技術】
【０００２】
一般に、ジエン系モノマーの重合反応は発熱反応であるため、ジエン系ポリマーの製造において、温度制御が重要になる。所定の温度範囲に制御できない場合、反応収率が低下する。さらに、ジエン系ポリマーにおいて所望の物性が得られないおそれもある。
【０００３】
そのため、ジエン系ポリマーの製造では、重合温度を所定範囲にする事を製造要件としている（たとえば特許文献１）。たとえば、重合反応による発熱を考慮して、重合槽に供給する前に、モノマー溶液の温度を制御する。発熱反応を経て、所定の重合温度となる（顕熱効果）。さらに、温度制御の一つとして、ブラインと呼ばれる冷媒を重合槽の周囲に供給する方法がある。
【０００４】
これらの冷却方法により、重合槽内の重合溶液の温度を制御し、反応速度を向上させ、収率を向上させることができる。
【先行技術文献】
【特許文献】
【０００５】
【特許文献１】特開２００６−２７４０１０号公報
【発明の概要】
【発明が解決しようとする課題】
【０００６】
しかしながら、ブラインによる冷却は、重合槽外部からの冷却であるため、重合槽壁面では重合溶液を充分に冷却できても、重合槽内部では冷却不充分になるおそれがある。重合溶液の温度が不均一であると均質なポリマーが得られないおそれもある。このように、ブラインによる冷却では不十分であるという問題がある。
【０００７】
ところで、生産量を上げるため、または、複雑な物性を有するポリマーを得るため等の理由から、複数の重合槽を直列に配置することがある。
【０００８】
このとき、初槽重合槽においては、初槽供給前のモノマー溶液の温度を熱交換器により制御（冷却、場合によっては加温）することができる。発熱による温度上昇を考慮して、重合温度を所定温度に制御する（顕熱効果）。
【０００９】
しかしながら、初槽重合槽にて重合溶液は所定温度になっており、２槽目以降の重合槽への供給前に、ポリマー溶液を冷却することは容易ではない。
【００１０】
さらに、この時点でのポリマー溶液において、モノマーの一部はポリマーになっており、粘度が高くなっている。熱交換器により冷却しようとすれば熱交換器が詰まるおそれがある。したがって、熱交換器による冷却は難しい。
【００１１】
このように、特に初槽以外の重合槽では、冷却が難しいという問題がある。言い換えると、顕熱効果が期待できないという問題がある。
【００１２】
一方、初槽重合槽を経てモノマー溶液の一部はポリマーになっており、２槽目以降の重合槽ではモノマーの量が不充分となり、収率が低下するおそれがあるという問題がある。
【００１３】
本発明は、上記問題点に鑑みてなされたものであり、適切な冷却により、高い収率を得ることのできるジエン系ポリマーの製造方法することを目的とする。特に、初槽以外の重合槽の、適切な冷却により、高い収率を得ることのできるジエン系ポリマーの製造方法することを目的とする。
【００１４】
本発明は、上記問題点に鑑みてなされたものであり、初槽以外の重合槽にて、モノマー不足を解消し、高い収率を得ることのできるジエン系ポリマーの製造方法することを目的とする。
【課題を解決するための手段】
【００１５】
本発明は、原料としてジエン系モノマー溶液を重合槽に供給してジエン系ポリマーを製造する方法である。該重合槽に、該重合槽内部の重合溶液より低温の該ジエン系モノマー、又は、該ジエン系モノマー溶液を原料供給とは別に供給する。
【００１６】
本発明は、複数の重合槽を経てジエン系ポリマーを製造する方法である。初槽重合槽以外のいずれかの重合槽に、該重合槽内部の重合溶液より低温の該ジエン系モノマー、又は、該ジエン系モノマー溶液を供給する。
【００１７】
上記発明において、該ジエン系ポリマーがポリブタジエンであり、該ジエン系モノマーがブタジエンである。
【００１８】
上記発明において、該初槽重合槽と該重合槽とにおいて、同じ分子量である。
該ジエン系モノマー溶液のモノマー濃度は、３０wt％〜７０wt％であり、該重合槽内部の重合溶液と、該ジエン系モノマー溶液との温度差は、３０℃〜１００℃であり、
該ジエン系モノマー溶液の供給量は、メイン流量の５％〜２０％である。
【００１９】
上記発明において、該重合槽において、該初槽重合槽に比べてより低分子量のポリマーを重合し、高分子量ポリマーと低分子量ポリマーとを２：８〜８：２の重量比となるように混合する。
該ジエン系モノマー溶液のモノマー濃度は、６５wt％〜７５wt％であり、
該重合槽内部の重合溶液と、該ジエン系モノマー溶液との温度差は、４０〜１０５℃であり、
該ジエン系モノマー溶液の供給量は、メイン流量の５〜２０％である。
【００２０】
上記発明において、該初槽重合槽において中分子量のポリマーを重合し、該重合槽においてプラスチック樹脂を重合し、両者を混合する。
該ジエン系モノマー溶液のモノマー濃度は、１００wt％（モノマー）であり、
該重合槽内部の重合溶液と、該ジエン系モノマーとの温度差は、５０℃〜９０℃であり、
該ジエン系モノマーの供給量は、メイン流量の５〜２０％である。
【００２１】
上記発明において、第１工程と第２工程と第３工程とを有する。
第１工程では、第１工程の初槽重合槽において高分子量のポリマーを重合し、第１工程の初槽以外の重合槽に該重合溶液を供給し、該重合槽において低分子のポリマーを重合する。
第２工程では、第２工程の初槽重合槽において中分子量のポリマーを重合し、第２工程の初槽以外の重合槽に該重合溶液を供給し、該重合槽においてプラスチック樹脂を重合する。
第３工程では、第１工程の製造物と第２工程の製造物とを混合する。
該第１工程では、
該ジエン系モノマー溶液のモノマー濃度は、３０wt％〜５０wt％であり、
該重合槽内部の重合溶液と、該ジエン系モノマー溶液との温度差は、４０〜１０５℃であり、
該ジエン系モノマー溶液の供給量は、メイン流量の５〜２０％である。
該第２工程では、
該ジエン系モノマー溶液のモノマー濃度は、１００wt％（モノマー）であり、
該重合槽内部の重合溶液と、該ジエン系モノマーとの温度差は、３５℃〜９０℃であり、
該ジエン系モノマーの供給量は、メイン流量の５〜２０％である。
【発明の効果】
【００２２】
本発明は、適切な冷却により、高い収率を得ることができる。特に、初槽以外の重合槽の適切な冷却により、高い収率を得ることができる。
【００２３】
本発明は、初槽以外の重合槽にて、モノマー不足を解消し、高い収率を得ることができる。
【図面の簡単な説明】
【００２４】
【図１】一般グレードの製造プロセスの概念図である。
【図２】二峰性グレードの製造プロセスの概念図である。
【図３】樹脂ゴム複合ポリブタジエングレードの製造プロセスの概念図である。
【図４】多峰性グレードの製造プロセスの概念図である。
【図５】重合槽の３連直列配置の概念図である。
【図６】重合槽の単独配置の概念図である。
【図７】重合槽の並列配置の概念図である。
【図８】二峰性グレードにおける分子量分布について説明する図である。
【発明を実施するための形態】
【００２５】
＜概要＞
【００２６】
本発明では、原料としてジエン系モノマー溶液を重合槽に供給してジエン系ポリマーを製造する。
【００２７】
ジエン系モノマー溶液からなる重合モノマー調整溶液を連続的に供給する。水溶解槽にて水を添加する。次いで、熟成槽にて助触媒として、有機アルミニウム化合物を添加する。熱交換器を介してモノマー溶液を所定温度に制御し、重合槽にて遷移金属触媒および分子量調節剤を添加し、重合を行う。
【００２８】
ついで、反応停止槽にて、老化防止剤と反応停止剤の混合溶液を添加し、重合を停止させる。これらによって得られたポリマー溶液は、熱風乾燥機で乾燥され、ポリマー製品が得られる。本明細書では、上記原料から製品までの一連の流れをメイン流路とし、メイン流路に供給される重合モノマー調整溶液流量をメイン流量とする。
【００２９】
本発明では、重合槽内の重合溶液の温度を制御する。重合反応による発熱を考慮し、熱交換器を介してモノマー溶液の温度を制御（冷却、場合によっては加温）して、重合槽に供給する。さらに、ブラインと呼ばれる冷媒を重合槽の周囲に供給する。
【００３０】
併せて、重合槽に、該重合槽内部の重合溶液より低温の該ジエン系モノマー、又は、該ジエン系モノマー溶液を原料供給とは別に（メイン流路とは別に）供給して、重合槽内部の重合溶液を冷却する。
【００３１】
特に、複数の重合槽が直列に配置されている場合、２槽目以降の重合槽に重合槽内部の重合溶液より低温のジエン系モノマー、又は、ジエン系モノマー溶液を、メイン流路とは別に供給し、重合槽内部の重合溶液を冷却する。
【００３２】
＜ジエン系モノマー＞
本実施形態において、ジエン系モノマーとしては、例えば、１，３−ブタジエン、イソプレン、１，３−ペンタジエン、２，３−ジメチルブタジエン、２−フェニル−１，３−ブタジエン等が挙げられる。これらは、１種単独で用いても、２種以上を混合してもよく、さらに１，３−ヘキサジエンなど他のジエンと共重合して用いてもよい。中でも好ましいのは、１，３−ブタジエンである。
【００３３】
＜溶媒＞
溶媒としては、トルエン、ベンゼン、キシレン等の芳香族系炭化水素、ｎ−ヘキサン、ブタン、ヘプタン、ペンタン等の脂肪族炭化水素、シクロペンタン、シクロヘキサン等の脂環式炭化水素、1−ブテン、シス−２−ブテン、トランス−２−ブテン等のＣ４留分などのオレフィン系炭化水素、ミネラルスピリット、ソルベントナフサ、ケロシン等の炭化水素系溶媒や、塩化メチレン等のハロゲン化炭化水素系溶媒等が挙げられる。
【００３４】
中でも、シクロヘキサン、あるいは、シス−２−ブテンとトランス−２−ブテンとの混合物などが好適に用いられる。
【００３５】
金属触媒としては、ジルコニウム系触媒、ハフニウム系触媒、クロム系触媒、鉄系触媒、タングステン系触媒、ランダノイド系触媒、アクチノイド系触媒、リチウム系触媒が挙げられる。金属触媒は、１種を単独で用いてもよく、２種類以上を組み合わせて用いてもよい。
【００３６】
＜遷移金属触媒＞
遷移金属触媒としては、コバルト系触媒、ニッケル系触媒、ネオジウム系触媒、バナジウム系触媒、チタン系触媒、ガドリニウム系触媒が挙げられる。中でも、コバルト系触媒又はニッケル系触媒が好ましく、コバルト系触媒がより好ましい。遷移金属触媒は、１種を単独で用いてもよく、２種類以上を組み合わせて用いてもよい。
【００３７】
コバルト系触媒としては、塩化コバルト、臭化コバルト等のハロゲン化コバルト塩；硫酸コバルト、硝酸コバルト等の無機酸コバルト塩；コバルトオクタエート、オクチル酸コバルト、ナフテン酸コバルト、酢酸コバルト、マロン酸コバルト等の有機酸コバルト塩；ビスアセチルアセトネートコバルト、トリスアセチルアセトネートコバルト、アセト酢酸エチルエステルコバルト、コバルト塩のピリジン錯体、コバルト塩のピコリン錯体、コバルト塩のエチルアルコール錯体等のコバルト錯体が挙げられる。中でも、コバルトオクタエートが好ましい。
【００３８】
コバルト系触媒の添加量は、ジエン系モノマー１モルに対し、通常、コバルト系触媒が１×１０−７〜１×１０−４モルが好ましく、１×１０−６〜１×１０−５モルが特に好ましい。
【００３９】
＜有機アルミニウム助触媒＞
遷移金属触媒とともに有機アルミニウム助触媒を用いる。有機アルミニウム助触媒の添加量は、遷移金属触媒１モルに対し、５０〜２０００モルの範囲が好ましい。
【００４０】
有機アルミニウムには、ハロゲンを含む有機アルミニウム化合物とハロゲンを含まない有機アルミニウム化合物とがあり、併用してもよい。
【００４１】
非ハロゲン化有機アルミニウム化合物としては、トリアルキルアルミニウム、ジアルキルアルミニウムハイドライド、アルキルアルミニウムセスキハイドライド等の水素化有機アルミニウムが挙げられる。トリアルキルアルミニウムが好ましく、トリエチルアルミニウム（ＴＥＡ）がより好ましい。
【００４２】
ハロゲン化有機アルミニウムとしては、ジアルキルアルミニウムクロライド、ジアルキルアルミニウムブロマイド、アルキルアルミニウムジクロライド、アルキルアルミニウムジブロマイド、アルキルアルミニウムセスキクロライド、アルキルアルミニウムセスキブロマイドが挙げられる。なかでも、塩化有機アルミニウムが好ましく、ジエチルアルミニウムクロライド（ＤＥＡＣ）がより好ましい。
【００４３】
＜分子量調節剤＞
分子量調節剤としては、例えば、シクロオクタジエン，アレン，メチルアレン（１，２−ブタジエン）などの非共役ジエン類，又はエチレン，プロピレン，ブテン−１などのα−オレフィン類を使用することができる。又重合時のゲルの生成を更に抑制するために公知のゲル化防止剤を使用することができる。
【００４４】
＜老化防止剤＞
老化防止剤の代表としてはフェノール系の２，６−ジ−ｔ−ブチル−ｐ−クレゾール（ＢＨＴ），リン系のトリノニルフェニルフォスファイト（ＴＮＰ），硫黄系の４．６−ビス(オクチルチオメチル)−ｏ−クレゾール、ジラウリル−３，３’−チオジプロピオネート（ＴＰＬ）などが挙げられる。
【００４５】
＜反応停止剤＞
反応停止剤として、重合溶液にメタノール，エタノールなどのアルコール，水などの極性溶媒を大量する。
【００４６】
＜分子量＞
ポリマーの分子量に応じて高分子、中分子、低分子を定義する。ムーニー粘度（以下ML）４０を大きく上回るもの、または、ML粘度計で測れないほど分子量が高いものを高分子とする。ML=４０付近のものを中分子とする。ML=４０を大きく下回るもの、または、ML粘度計で測れないほど分子量が低いものを低分子とする。
【００４７】
＜ジエン系ポリマー＞
ジエン系ポリマーには種々あり、基本的な製法は上記概要で述べたとおり共通するが、各グレードにより製造プロセスが若干異なる。これに伴い、冷却方法も異なる。一般グレード、二峰性グレード、樹脂ゴム複合ポリブタジエングレード、多峰性グレードについて説明する。
【００４８】
＜一般グレード＞
図１は、一般グレードの製造プロセスの概念図である。なお、具体的な数値については、実施例にて説明する。
【００４９】
一般グレードは、遷移金属触媒による高シス構造（シスの割合が９５%以上）を持ったジエン系ポリマー（たとえばポリブタジエン）である。具体的には、単峰性の分子量分布の挙動を示す。初槽（Ｒ１）と終槽（Ｒ２）は同じ物性（中分子）のポリマーを製造する。初槽（Ｒ１）にて所定の重合率になると、重合溶液を終槽（Ｒ２）に供給する。
【００５０】
ところで、本グレードでは、Ｃｉｓ反応の活性ピーク７０〜７５℃前後であり、８０℃を超えると触媒の失活が大きくなる。したがって、重合温度を６０〜８０℃に設定する。
【００５１】
このとき、初槽（Ｒ１）での重合温度は６０〜８０℃であり、終槽（Ｒ２）では初槽（Ｒ１）のような顕熱効果を期待できない。またブラインによる冷却だけでは不充分である。終槽（Ｒ２）では冷却が必要となる。
【００５２】
また、初槽（Ｒ１）でモノマーが消費されており、終槽（Ｒ２）ではモノマーの量が不充分となる。
【００５３】
これに対し、終槽（Ｒ２）に重合槽内部の重合溶液より低温のジエン系モノマー溶液を、メイン流路とは別に（原料供給とは別に）供給し、重合槽内部の重合溶液を冷却する。
【００５４】
別供給するジエン系モノマー溶液のモノマー濃度は、３０wt％〜７０wt％であり、原材料より高濃度である。
【００５５】
終槽（Ｒ２）内部の重合溶液と、別供給するジエン系モノマー溶液との温度差は、３０℃〜１００℃が適当であり、５５℃〜９０℃が好ましい。別供給するジエン系モノマー溶液の温度は、−２０℃〜３０℃である。
【００５６】
別供給するジエン系モノマー溶液の供給量は、メイン流量の５％〜２０％である。
【００５７】
これにより、終槽（Ｒ２）での重合温度を６０〜８０℃に均質に制御できる。
【００５８】
また、初槽（Ｒ１）での重合によりモノマーが消費されるが、終槽（Ｒ２）ではモノマーが補充される。
【００５９】
このように、終槽（Ｒ２）において温度制御とモノマー補充をバランスよく実現できる。その結果、高い収率を得ることができる。
【００６０】
＜二峰性グレード＞
図２は、二峰性グレードの製造プロセスの概念図である。なお、具体的な数値については、実施例にて説明する。
【００６１】
二峰性グレードは、分子量の異なる（高分子量と低分子量）物性を持ったジエン系ポリマー（たとえばポリブタジエン）である。具体的には、二峰性の分子量分布の挙動を示す。初槽（Ｒ１）において高分子量のポリマーを製造し、所定の重合率になると重合溶液を終槽（Ｒ２）に供給し、終槽（Ｒ２）にて低分子のポリマーを製造する。
【００６２】
一般には高分子量と低分子量の重量割合を２：８〜８：２とする。好ましくは、３：７〜７：３であり、より好ましくは４：６〜６：４である。終槽（Ｒ２）では重合率が比較的高くなるため、一般グレードに比べ、より多く反応させる必要がある。終槽（Ｒ２）での反応割合（反応熱  330Kcal/kg-BR）が大きく、一般グレードに比べ、冷却がより必要となる。また、モノマー補充もより必要となる。
【００６３】
これに対し、終槽（Ｒ２）に重合槽内部の重合溶液より低温のジエン系モノマー溶液を、メイン流路とは別に供給し、重合槽内部の重合溶液を冷却する。
【００６４】
別供給するジエン系モノマー溶液のモノマー濃度は、６５wt％〜７５wt％であり、原材料より高濃度である。また、一般グレードに比べても高濃度である。
【００６５】
終槽（Ｒ２）内部の重合溶液と、別供給するジエン系モノマー溶液との温度差は、４０℃〜１０５℃が適当であり、７３℃〜９５℃が好ましい。別供給するジエン系モノマー溶液の温度は、−２０℃〜２０℃が適しており、−２０℃〜１５℃がより好ましい。
【００６６】
別供給するジエン系モノマー溶液の供給量は、メイン流量の５％〜２０％が適当であり、１０％〜２０％が好ましい。１３％〜１７％がより好ましい。
【００６７】
これにより、終槽（Ｒ２）での重合温度を６５〜８５℃に均質に制御できる。
【００６８】
また、初槽（Ｒ１）での重合によりモノマーが消費されるが、終槽（Ｒ２）ではモノマーが補充される。
【００６９】
このように、終槽（Ｒ２）において温度制御とモノマー補充をバランスよく実現できる。その結果、高い収率を得ることができる。また、所望の物性が得られる。
【００７０】
＜樹脂ゴム複合ポリブタジエングレード＞
図３は、樹脂ゴム複合ポリブタジエングレードの製造プロセスの概念図である。なお、具体的な数値については、実施例にて説明する。
【００７１】
樹脂ゴム複合ポリブタジエングレードは、高シス・ジエン系ポリマー（ゴム）と高結晶性シンジオタクチックジエン系ポリマー（樹脂）を連続重合技術で複合化したグレードであり、特殊なポリマーアロイの一種である。
【００７２】
特に、高結晶性シンジオタクチックジエン系ポリマー（樹脂）とは、高結晶性シンジオタクチックジエン系ポリマー樹脂（たとえば高結晶性シンジオタクチックポリブタジエン樹脂（ＳＰＢ））である。高結晶性シンジオタクチックジエン系ポリマー樹脂には、トランスポリブタジエンが含まれる場合もある。
【００７３】
初槽（Ｒ１）において遷移金属触媒を用いて中分子量のポリマーを製造し、所定の重合率になると重合溶液を終槽（Ｒ２）に供給し、終槽（Ｒ２）にて有機アルミニウム化合物とニ硫化炭素とから得られる触媒を用いてシンジオタクチックジエン系ポリマー樹脂を製造する。
【００７４】
高結晶性シンジオタクチックジエン系ポリマー樹脂（たとえば高結晶性シンジオタクチックポリブタジエン樹脂（ＳＰＢ））の反応である、シンジオ反応は、Ｃｉｓ反応より反応しにくく、重合温度も低い。活性ピークが４５℃付近と低い。高温で重合すると分子量が低下し物性劣化してしまう。一方で、初槽（Ｒ１）での重合反応による発熱のため、顕熱効果を期待できない。したがって、終槽（Ｒ２）では冷却がより必要となる。
【００７５】
また、シンジオ反応は、Ｃｉｓ反応より反応しにくく、より多くのモノマーを必要とする。
【００７６】
これに対し、終槽（Ｒ２）に重合槽内部の重合溶液より低温のジエン系モノマーを、メイン流路とは別に供給し、重合槽内部の重合溶液を冷却する。
【００７７】
別供給するジエン系モノマー溶液のモノマー濃度は、１００wt％である。すなわち、モノマーを供給する。または、これに準ずるモノマー溶液でもよい。
【００７８】
終槽（Ｒ２）内部の重合溶液と、別供給するジエン系モノマーとの温度差は、５０℃〜９０℃が適当であり、５５℃〜８７℃が好ましい。別供給するジエン系モノマーの温度は、−２０℃〜０℃が適しており、−２０℃〜−５℃がより好ましい。
【００７９】
別供給するジエン系モノマーの供給量は、メイン流量の５％〜２０％が適当であり、１０〜２０％が好ましい。１１〜１５％がより好ましい。
【００８０】
これにより、終槽（Ｒ２）での重合温度を５０〜７０℃に均質に制御できる。
【００８１】
また、初槽（Ｒ１）での重合によりモノマーが消費されるが、終槽（Ｒ２）ではモノマーが補充される。
【００８２】
このように、終槽（Ｒ２）において温度制御とモノマー補充をバランスよく実現できる。その結果、高い収率を得ることができる。また、所望の物性が得られる。
【００８３】
＜多峰性グレード＞
図４は、多峰性グレードの一例の製造プロセスの概念図である。なお、具体的な数値については、実施例にて説明する。
【００８４】
多峰性グレードは、複数の異なる分子量を持ったジエン系ポリマーである。たとえば、上記二峰性グレードと樹脂ゴム複合ポリブタジエングレードとの物性を併せ持つ。
【００８５】
多峰性グレードは、第１工程（二峰性グレード）と、第２工程（樹脂ゴム複合ポリブタジエングレード）と、第３工程（混合）を経て製造される。
【００８６】
第１工程では、初槽（Ｒ１−１）において高分子量のポリマーを重合し、重合溶液を終槽（Ｒ２−１）に供給し、終槽（Ｒ２−１）にて低分子のポリマーを製造する。
【００８７】
第２工程では、初槽（Ｒ１−２）において中分子量のポリマーを重合し、重合溶液を終槽（Ｒ２−２）に供給し、終槽（Ｒ２−２）にてシンジオタクチックジエン系ポリマー樹脂を製造する。
【００８８】
第３工程では、第１工程の製造物と第２工程の製造物とを混合し、多峰性グレードのジエン系ポリマーを製造する。
【００８９】
第１工程において、終槽（Ｒ２−１）にて冷却およびモノマー補充が必要となることは、二峰性グレードと同様である。
【００９０】
これに対し、終槽（Ｒ２−１）に重合槽内部の重合溶液より低温のジエン系モノマー溶液を、メイン流路とは別に供給し、重合槽内部の重合溶液を冷却する。
【００９１】
別供給するジエン系モノマー溶液のモノマー濃度は、３０wt％〜５０wt％が適当であり、３５〜５０wt％が好ましく、３８〜４６ｗｔ％がより好ましい。
である。
【００９２】
終槽（Ｒ２−１）内部の重合溶液と、別供給するジエン系モノマー溶液との温度差は、４０℃〜１０５℃が適当であり、５５℃〜９５℃が好ましい。別供給するジエン系モノマー溶液の温度は、−２０℃〜２０℃が適している。
【００９３】
別供給するジエン系モノマー溶液の供給量は、メイン流量の５％〜２０％が適当であり、１０％〜２０％が好ましい。１１％〜１５％がより好ましい。
【００９４】
これにより、終槽（Ｒ２−１）での重合温度を６０〜８５℃に均質に制御できる。
【００９５】
また、初槽（Ｒ１−１）での重合によりモノマーが消費されるが、終槽（Ｒ２−１）ではモノマーが補充される。
【００９６】
第２工程において、終槽（Ｒ２−２）にて冷却およびモノマー補充が必要となることは、樹脂ゴム複合ポリブタジエングレードと同様である。
【００９７】
別供給するジエン系モノマー溶液のモノマー濃度は、１００wt％である。すなわち、モノマーを供給する。または、これに準ずるモノマー溶液でもよい。
【００９８】
終槽（Ｒ２−２）内部の重合溶液と、別供給するジエン系モノマーとの温度差は、３５℃〜９０℃が適当であり、４０℃〜８６℃が好ましい。別供給するジエン系モノマーの温度は、−２０℃〜２５℃である。
【００９９】
別供給するジエン系モノマーの供給量は、メイン流量の５％〜２０％が適当であり、１０％〜２０％が好ましい。１０〜１４％がより好ましい。
【０１００】
これにより、終槽（Ｒ２−２）での重合温度を５５〜７０℃に均質に制御できる。
【０１０１】
また、初槽（Ｒ２−１）での重合によりモノマーが消費されるが、終槽（Ｒ２−２）ではモノマーが補充される。
【０１０２】
このように、終槽（Ｒ２−１）においても終槽（Ｒ２−２）においても、温度制御とモノマー補充をバランスよく実現できる。その結果、製品において高い収率を得ることができる。また、所望の物性が得られる。
【０１０３】
＜変形例＞
ジエン系ポリマーの例として４つのグレードおよび製造プロセスを説明したが、種々の変形が可能である。
【０１０４】
図５は、一般グレードの製造を直列３連の重合槽（Ｒ１〜Ｒ３）で行う変形例である。
【０１０５】
第２槽（Ｒ２）および第３槽（Ｒ３）に、重合溶液より低温のジエン系モノマー溶液を、メイン流路とは別に供給し、重合槽内部の重合溶液を冷却する。
【０１０６】
第２槽（Ｒ２）に別供給するジエン系モノマー溶液の濃度は、３０ｗｔ％〜７０ｗｔ％であり、原材料より高濃度である。
【０１０７】
第２槽（Ｒ２）内部の重合溶液と、別供給するジエン系モノマー溶液との温度差は３０〜１００℃が適当であり。５５〜９０℃が好ましい。別供給するジエン系モノマー溶液の温度は−２０〜３０℃が適している。
【０１０８】
第２槽（Ｒ２）に別供給するジエン系モノマー溶液の供給量は、メイン流量の５〜２０％である。
【０１０９】
これにより、第２槽（Ｒ２）でも重合温度を６０〜８０℃に均質に制御できる。
【０１１０】
また、第３槽（Ｒ３）に別供給するジエン系モノマー溶液の濃度は３０ｗｔ％〜７０ｗｔ％が適当であり、３６wt％〜６０wt％がより好ましく、原材料より高濃度である。
【０１１１】
第３槽（Ｒ３）内部の重合溶液と、別供給するジエン系モノマー溶液との温度差は３０〜１００℃が適当であり、５５〜９０℃が好ましい。別供給するジエン系モノマー溶液の温度は−２０〜３０℃が適している。
【０１１２】
第３槽（Ｒ３）に別供給するジエン系モノマー溶液の供給量は、メイン流量の５〜２０％が適当であり、５〜１５％が好ましく、５〜８％がより好ましい。
【０１１３】
これにより、第３槽（Ｒ３）でも重合温度を６０〜８０℃に均質に制御できる。
【０１１４】
なお、直列３連の重合槽を介して、三峰性グレードを製造してもよい。三峰性グレードは、分子量の異なる（高分子量と中分子量と低分子量）物性を持つジエン系ポリマーである。初槽において高分子量のポリマーを製造し、第２槽において中分子量のポリマーを製造し、終槽にて低分子のポリマーを製造する。
【０１１５】
図６は、一般グレードの変形例である。本発明は、初槽重合槽以外の重合槽を対象とする場合、顕著な効果を奏するが、１槽のみの場合でも適用できる。
【０１１６】
１槽のみの場合でも、ブラインによる冷却では不十分であるという問題があり、これを解決できる。また、熱交換器の適用が難しい場合にも、適用できる。
【０１１７】
一般グレードのために、前記一般グレードの条件と変更は生じない。
【０１１８】
別供給するジエン系モノマー溶液のモノマー濃度は、３０wt％〜７０wt％が適当であり、３６wt％〜４６wt％がより好ましく、モノマー濃度は原材料と同等若しくは高濃度である。
【０１１９】
重合槽内部の重合溶液と、別供給するジエン系モノマー溶液との温度差は、３０℃〜１００℃が適当であり、５５℃〜９０℃が好ましい。別供給するジエン系モノマー溶液の温度は、−２０℃〜３０℃である。
【０１２０】
別供給するジエン系モノマー溶液の供給量は、メイン流量の５％〜２０％である。
【０１２１】
これにより、重合槽での重合温度を６０〜８０℃に均質に制御できる。
【０１２２】
このように、重合槽において、温度制御とモノマー補充をバランスよく実現できる。その結果、高い収率を得ることが出来る。
【０１２３】
図７は、別の変形例である。本発明は、重合槽が直列に配置されている場合、顕著な効果を奏するが、並列配置の場合でも適用できる。
【０１２４】
同一原料を複数の重合槽に供給する場合であって、1つの重合槽のみ冷却する場合に、当該重合槽のみに重合溶液より低温のジエン系モノマー溶液を、メイン流路とは別に供給し、重合槽内部の重合溶液を冷却する。更には、並列配置の3つの重合槽を全て冷却する場合に、当該重合槽にそれぞれ重合溶液より低温のジエン系モノマー溶液をメイン流路とは別に供給し、重合槽内部の重合溶液を冷却する場合もある。
【実施例】
【０１２５】
図１〜４とともに、各グレードの実施例を説明し、比較例（本発明適用せず）との比較を介して本願発明の効果を検証する。
【０１２６】
＜実施例１：一般グレード＞
図１に基づいて、一般グレードの実施例を説明する。単峰性（中分子量）のポリブタジエンを製造する。
【０１２７】
モノマーとして1,3ブタジエン38wt%および溶媒としてブテン:37wt%、シクロヘキサン25wt%からなる重合モノマー調整溶液を原料として、連続的に供給する。
【０１２８】
熱交換器による温度制御（顕熱効果）およびブラインによる冷却により、初槽（Ｒ１）では所定の重合温度に制御される。
【０１２９】
ここで、冷却に用いる重合モノマー調整溶液をコールドショットＣＳと定義する。ＣＳは重合モノマー調整溶液と同一のタンクより供給される。一方、1,3ブタジエン100wt%のモノマーをモノマーショットと定義する。
【０１３０】
実施例１−１では、メイン流量の８％ＣＳおよびメイン流量５％のＭＳを混合し、モノマー濃度６２ｗｔ％のモノマー溶液をメイン流量の１３％、−１６℃に冷却して終槽（Ｒ２）に供給する。ブラインによる冷却と併せて、終槽（Ｒ２）では所定の重合温度に制御される。このとき、重合溶液と別供給するモノマー溶液との温度差は、８５℃である。
【０１３１】
実施例１−２では、メイン流量の８％ＣＳおよびメイン流量５％のＭＳを混合し、モノマー濃度６２ｗｔ％のモノマー溶液をメイン流量の１３％、−１２℃に冷却して終槽（Ｒ２）に供給する。ブラインによる冷却と併せて、終槽（Ｒ２）では所定の重合温度に制御される。このとき、重合溶液と別供給するモノマー溶液との温度差は、７４℃である。
【０１３２】
実施例１−３では、メイン流量の５％ＣＳおよびメイン流量２％のＭＳを混合し、モノマー濃度５４ｗｔ％のモノマー溶液をメイン流量の７％、−１２℃に冷却して終槽（Ｒ２）に供給する。ブラインによる冷却と併せて、終槽（Ｒ２）では所定の重合温度に制御される。このとき、重合溶液と別供給するモノマー溶液との温度差は、８５℃である。
【０１３３】
実施例１−４では、メイン流量の８％ＣＳおよびメイン流量２％のＭＳを混合し、モノマー濃度４９ｗｔ％のモノマー溶液をメイン流量の１０％、５℃に冷却して終槽（Ｒ２）に供給する。ブラインによる冷却と併せて、終槽（Ｒ２）では所定の重合温度に制御される。このとき、重合溶液と別供給するモノマー溶液との温度差は、７４℃である。
【０１３４】
実施例１−５では、メイン流量の７％ＣＳおよびメイン流量８％のＭＳを混合し、モノマー濃度６９ｗｔ％のモノマー溶液をメイン流量の１５％、−１６℃に冷却して終槽（Ｒ２）に供給する。ブラインによる冷却と併せて、終槽（Ｒ２）では所定の重合温度に制御される。このとき、重合溶液と別供給するモノマー溶液との温度差は、９０℃である。
【０１３５】
実施例１−６では、メイン流量の１５％ＣＳを−１６℃に冷却して終槽（Ｒ２）に供給する。ブラインによる冷却と併せて、終槽（Ｒ２）では所定の重合温度に制御される。このとき、重合溶液と別供給するモノマー溶液との温度差は、９０℃である。
【０１３６】
表１に、実施例１（実施例１−１〜１−６）と低温モノマー溶液未供給である比較例１との比較を示す。
【表１】
0006429043.tif 000002
【０１３７】
比較例１では、収率は９３．４％（実施例１−１を１００％とする）となり、充分な収率が得られない。また、シス結合含量も許容範囲を満たさず、所望の物性が得られない。
【０１３８】
実施例１では、高い収率が得られるとともに、所望の物性が得られる。
【０１３９】
＜実施例２：二峰性グレード＞
図２に基づいて、二峰性グレードの実施例を説明する。二峰性（高分子量と低分子量）のポリブタジエンを製造する。高分子量と低分子量の重量割合を１：１とする。
【０１４０】
モノマーとして1,3ブタジエン36wt%および溶媒としてブテン:32wt%、シクロヘキサン32wt%からなる重合モノマー調整溶液を原料として、連続的に供給する。
【０１４１】
初槽（Ｒ１）において高分子量のポリマーを製造する。熱交換器による温度制御（顕熱効果）およびブラインによる冷却により、初槽（Ｒ１）では所定の重合温度に制御される。
【０１４２】
実施例２−１では、メイン流量７％のＣＳおよびメイン流量８％のＭＳを混合し、モノマー濃度７０ｗｔ％のモノマー溶液をメイン流量の１５％、−１９℃に冷却して終槽（Ｒ２）に供給する。ブラインによる冷却と併せて、終槽（Ｒ２）では所定の重合温度に制御される。このとき、重合溶液と別供給するモノマー溶液との温度差は、９３℃である。
【０１４３】
実施例２−２では、メイン流量７％のＣＳおよびメイン流量８％のＭＳを混合し、モノマー濃度７０ｗｔ％のモノマー溶液をメイン流量の１５％、−１０℃に冷却して終槽（Ｒ２）に供給する。ブラインによる冷却と併せて、終槽（Ｒ２）では所定の重合温度に制御される。この時、重合温度と別供給するモノマー溶液との温度差は、８５℃である。
【０１４４】
実施例２−３では、メイン流量７％のＣＳおよびメイン流量６％のＭＳを混合し、モノマー濃度６５ｗｔ％のモノマー溶液をメイン流量の１３％、０℃に冷却して終槽（Ｒ２）に供給する。ブラインによる冷却と併せて、終槽（Ｒ２）では所定の重合温度に制御される。この時、重合温度と別供給するモノマー溶液との温度差は、７５℃である。
【０１４５】
実施例２−４では、メイン流量７％のＣＳおよびメイン流量１０％のＭＳを混合し、モノマー濃度７４ｗｔ％のモノマー溶液をメイン流量の１７％、−１９℃に冷却して終槽（Ｒ２）に供給する。ブラインによる冷却と併せて、終槽（Ｒ２）では所定の重合温度に制御される。この時、重合温度と別供給するモノマー溶液との温度差は、９３℃である。
【０１４６】
表２に、実施例２（実施例２−１〜２−４）と低温モノマー溶液未供給である比較例２との比較を示す。
【表２】
0006429043.tif 000003
【０１４７】
比較例２では、収率は８３．８％（実施例２−１を１００％とする）となり、充分な収率が得られない。また、シス結合含量も許容範囲を満たさず、所望の物性が得られない。
【０１４８】
実施例２では、高い収率が得られるとともに、所望の物性が得られる。
【０１４９】
さらに、分子量分布について検討する。図８Ａは、実施例２における理論値と実測値の比較である。図８Ｂは、比較例２における理論値と実測値の比較である。
【０１５０】
横軸は保持時間（分）であり、高分子は保持時間が短く、低分子は保持時間が長い。縦軸は対応する分子量のポリマーの量である。
【０１５１】
理論値では、低分子側のピークは高分子側ピークより高くなる（より多くのポリマー量になる）。一方、比較例２の実測値では、低分子側のピーク値が理論値よりも低くなっている。低分子側のピークは高分子側ピークより低くなる。これは、終槽（Ｒ２）の収率が低下しているためである。その結果、比較例２では所望の分子量分布が得られない。
【０１５２】
これに対し、実施例２の実測値は、理論値とほぼ一致する。すなわち、所望の分子量分布が得られる。
【０１５３】
＜実施例３：樹脂ゴム複合ポリブタジエングレード＞
図３に基づいて、樹脂ゴム複合ポリブタジエングレードの実施例を説明する。高シス-ポリブタジエン（ゴム）と高結晶性シンジオタクチックポリブタジエン樹脂（プラスチック）とのポリマーアロイを製造する。
【０１５４】
モノマーとして1,3ブタジエン40wt%および溶媒として、ブテン:35wt%、シクロヘキサン25wt%からなる重合モノマー調整溶液を原料として、連続的に供給する。
【０１５５】
熱交換器による温度制御（顕熱効果）およびブラインによる冷却により、初槽（Ｒ１）では所定の重合温度に制御される。
【０１５６】
実施例３−１では、メイン流量１３％のＭＳを−１９℃に冷却して終槽（Ｒ２）に供給する。ブラインによる冷却と併せて、終槽（Ｒ２）では所定の重合温度に制御される。このとき、重合溶液と別供給するモノマーとの温度差は、８０℃である。
【０１５７】
実施例３−２では、メイン流量１１％のＭＳを−１０℃に冷却して終槽（Ｒ２）に供給する。ブラインによる冷却と併せて、終槽（Ｒ２）では所定の重合温度に制御される。このとき、重合溶液と別供給するモノマーとの温度差は、７０℃である。
【０１５８】
実施例３−３では、メイン流量１５％のＭＳを０℃に冷却して終槽（Ｒ２）に供給する。ブラインによる冷却と併せて、終槽（Ｒ２）では所定の重合温度に制御される。このとき、重合溶液と別供給するモノマーとの温度差は、５５℃である。
【０１５９】
実施例３−４では、メイン流量１５％のＭＳを−１８℃に冷却して終槽（Ｒ２）に供給する。ブラインによる冷却と併せて、終槽（Ｒ２）では所定の重合温度に制御される。このとき、重合溶液と別供給するモノマーとの温度差は、８７℃である。
【０１６０】
表３に、実施例３（実施例３−１〜３−４）と低温モノマー溶液未供給である比較例３との比較を示す。
【表３】
0006429043.tif 000004
【０１６１】
比較例３では、収率は５６．６％（実施例３−１を１００％とする）となり、充分な収率が得られない。
【０１６２】
ηsp/Cは、シンジオ反応の粘度測定に係る指標であり、VCR中のSPB生成量またはシンジオ反応の分子量を示す。SPBの分子量が小さいと補強効果が小さくなり、製品の品質を維持できない。比較例３では、許容範囲を満たさず、所望の物性が得られない。
【０１６３】
HI（wt％）(n-ヘキサン不溶解分)はVCR中のSPB量を示し、SPBの生成量の指標である。SPB量が少ないと補強効果が小さくなり、製品の品質を維持できない。比較例３では、許容範囲を満たさず、所望の物性が得られない。
【０１６４】
実施例３では、高い収率が得られるとともに、所望の物性が得られる。
【０１６５】
＜実施例４：多峰性グレード＞
図４に基づいて、多峰性グレードの実施例を説明する。一例として、高分子量と中分子量と低分子量との分布を持つポリブタジエンと、ＳＰＢとを含むポリマー製品について説明する。
【０１６６】
モノマーとして1,3ブタジエン43wt%および溶媒として、ブテン:32wt%、シクロヘキサン25wt%からなる重合モノマー調整溶液を原料として、連続的に供給する。水溶解槽、熟成槽を経て、原料の６４％を第１工程に、原料の３６％を第２工程に供給する。
【０１６７】
第１工程において、初槽（Ｒ１−１）において高分子量のポリマーを製造する。熱交換器による温度制御（顕熱効果）およびブラインによる冷却により、初槽（Ｒ１−１）では所定の重合温度に制御される。
【０１６８】
実施例４−１では、メイン流量１３％のＣＳを−２０℃に冷却して終槽（Ｒ２−１）に供給する。ブラインによる冷却と併せて、終槽（Ｒ２−１）では所定の重合温度に制御される。このとき、重合溶液と別供給するモノマー溶液との温度差は、９３℃である。
【０１６９】
第２工程において、初槽Ｒ１−２において、中分子量のポリマーを製造する。熱交換器による温度制御（顕熱効果）およびブラインによる冷却により、初槽（Ｒ１−２）では所定の重合温度に制御される。
【０１７０】
実施例４−１では、メイン流量１２％のＭＳを−１７℃に冷却して終槽（Ｒ２−２）に供給する。ブラインによる冷却と併せて、終槽（Ｒ２−２）では所定の重合温度に制御される。このとき、重合溶液と別供給するモノマーとの温度差は、８０℃である。
【０１７１】
第１工程の製造物と第２工程の製造物とを混合し、多峰性グレードのジエン系ポリマーを製造する。
【０１７２】
実施例４−２では、第１工程において、メイン流量１１％のＣＳを０℃に冷却して終槽（Ｒ２−１）に供給する。ブラインによる冷却と併せて、終槽（Ｒ２−１）では所定の重合温度に制御される。このとき、重合溶液と別供給するモノマー溶液との温度差は、７７℃である。
【０１７３】
実施例４−２では、第２工程において、メイン流量１０％のＭＳを２５℃に冷却して終槽（Ｒ２−２）に供給する。ブラインによる冷却と併せて、終槽（Ｒ２−２）では所定の重合温度に制御される。このとき、重合溶液と別供給するモノマーとの温度差は、３５℃である。
【０１７４】
実施例４−３では、第１工程において、メイン流量１１％のＣＳを−５℃に冷却して終槽（Ｒ２−１）に供給する。ブラインによる冷却と併せて、終槽（Ｒ２−１）では所定の重合温度に制御される。このとき、重合溶液と別供給するモノマー溶液との温度差は、６５℃である。
【０１７５】
実施例４−３では、第２工程において、メイン流量１０％のＭＳを２５℃に冷却して終槽（Ｒ２−２）に供給する。ブラインによる冷却と併せて、終槽（Ｒ２−２）では所定の重合温度に制御される。このとき、重合溶液と別供給するモノマーとの温度差は、３５℃である。
【０１７６】
実施例４−４では、第１工程において、メイン流量１５％のＣＳを−１９℃に冷却して終槽（Ｒ２−１）に供給する。ブラインによる冷却と併せて、終槽（Ｒ２−１）では所定の重合温度に制御される。このとき、重合溶液と別供給するモノマー溶液との温度差は、９９℃である。
【０１７７】
実施例４−４では、第２工程において、メイン流量１１％のＭＳを１５℃に冷却して終槽（Ｒ２−２）に供給する。ブラインによる冷却と併せて、終槽（Ｒ２−２）では所定の重合温度に制御される。このとき、重合溶液と別供給するモノマーとの温度差は、４０℃である。
【０１７８】
実施例４−５では、第１工程において、メイン流量１５％のＣＳを−１９℃に冷却して終槽（Ｒ２−１）に供給する。ブラインによる冷却と併せて、終槽（Ｒ２−１）では所定の重合温度に制御される。このとき、重合溶液と別供給するモノマー溶液との温度差は、９９℃である。
【０１７９】
実施例４−５では、第２工程において、メイン流量１４％のＭＳを−７℃に冷却して終槽（Ｒ２−２）に供給する。ブラインによる冷却と併せて、終槽（Ｒ２−２）では所定の重合温度に制御される。このとき、重合溶液と別供給するモノマーとの温度差は、６７℃である。
【０１８０】
表４に、実施例４（実施例４−１〜４−５）と低温モノマー溶液未供給である比較例４との比較を示す。
【表４】
0006429043.tif 000005
【０１８１】
比較例４では、収率は５６．６％（実施例４−１を１００％とする）となり、充分な収率が得られない。また、シス結合含量も許容範囲を満たさず、所望の物性が得られない。
【０１８２】
さらに、比較例４では、HI（wt％）(n-ヘキサン不溶解分)およびηsp/Cは許容範囲を満たさず、SPBによる補強効果が期待できない。
【０１８３】
実施例４では、高い収率が得られるとともに、シス結合含量、HI、ηsp/C全て許容範囲に含まれ、所望の物性が得られる。
＜実施例５：変形例＞
図５に基づいて、直列３連重合槽の実施例を説明する。単峰性（中分子量）のポリブタジエンを製造する。一般グレードの変形例である。
【０１８４】
モノマーとして1,3ブタジエン36wt%および溶媒としてブテン:39wt%、シクロヘキサン25wt%からなる重合モノマー調整溶液を原料として、連続的に供給する。
【０１８５】
熱交換器による温度制御（顕熱効果）およびブラインによる冷却により、第１槽（Ｒ１）では所定の重合温度に制御される。
【０１８６】
実施例５では、メイン流量の８％ＣＳおよびメイン流量５％のＭＳを混合し、モノマー濃度５９ｗｔ％のモノマー溶液をメイン流量の１３％、−１２℃に冷却して第２槽（Ｒ２）に供給する。ブラインによる冷却と併せて、第２槽（Ｒ２）では所定の重合温度に制御される。このとき、重合溶液と別供給するモノマー溶液との温度差は、８４℃である。
【０１８７】
さらに、メイン流量の３％ＣＳおよびメイン流量２％のＭＳを混合し、モノマー濃度６０ｗｔ％のモノマー溶液をメイン流量の５％、−１２℃に冷却して第３槽（Ｒ３）に供給する。ブラインによる冷却と併せて、第３槽（Ｒ３）では所定の重合温度に制御される。このとき、重合溶液と別供給するモノマー溶液との温度差は、８６℃である。
【０１８８】
表５に、実施例５と低温モノマー溶液未供給である比較例５との比較を示す。
【表５】
0006429043.tif 000006
【０１８９】
比較例５では、収率は９２％（実施例５を１００％とする）となり、充分な収率が得られない。また、シス結合含量も許容範囲を満たさず、所望の物性が得られない。
【０１９０】
実施例５では、高い収率が得られるとともに、所望の物性が得られる。
＜実施例６：変形例＞
図６に基づいて、単槽の実施例を説明する。重合槽（Ｒ０）において、単峰性（中分子量）のポリブタジエンを製造する。一般グレードの変形例である。
【０１９１】
モノマーとして1,3ブタジエン36wt%および溶媒としてブテン:39wt%、シクロヘキサン25wt%からなる重合モノマー調整溶液を原料として、連続的に供給する。
【０１９２】
熱交換器による温度制御（顕熱効果）およびブラインによる冷却に加えて、モノマー溶液の別供給により、重合槽（Ｒ０）では所定の重合温度に制御される。
【０１９３】
実施例６−１では、メイン流量の１８％ＣＳを−１３℃に冷却して重合槽（Ｒ０）に供給する。ブラインによる冷却と併せて、重合槽（Ｒ０）では所定の重合温度に制御される。このとき、重合溶液と別供給するモノマー溶液との温度差は、８５℃である。
【０１９４】
実施例６−２では、メイン流量の１４％ＣＳを−１０℃に冷却して重合槽（Ｒ０）に供給する。ブラインによる冷却と併せて、重合槽（Ｒ０）では所定の重合温度に制御される。このとき、重合溶液と別供給するモノマー溶液との温度差は、８３℃である。
【０１９５】
実施例６−３では、メイン流量の１２％ＣＳを−１２℃に冷却して重合槽（Ｒ０）に供給する。ブラインによる冷却と併せて、重合槽（Ｒ０）では所定の重合温度に制御される。このとき、重合溶液と別供給するモノマー溶液との温度差は、８３℃である。
【０１９６】
表６に、実施例６と低温モノマー溶液未供給である比較例６との比較を示す。
【表６】
0006429043.tif 000007
【０１９７】
比較例６では、収率は９５％（実施例６−１を１００％とする）となり、充分な収率が得られない。また、シス結合含量も許容範囲を満たさず、所望の物性が得られない。
【０１９８】
実施例６では、高い収率が得られるとともに、所望の物性が得られる。
【図１】
0006429043.tif 000008
【図２】
0006429043.tif 000009
【図３】
0006429043.tif 000010
【図４】
0006429043.tif 000011
【図５】
0006429043.tif 000012
【図６】
0006429043.tif 000013
【図７】
0006429043.tif 000014
【図８】
0006429043.tif 000015